(57)【要約】【課題】透明スクリーン被膜と、該被膜が形成された基材と、該基材の周縁部を収納する枠体とを含む物品の効率的な製造方法を提供することを課題とする。【解決手段】透明スクリーン被膜と、該被膜が形成された基材と、該基材の周縁部を収納する枠体とを含む物品の製造方法であって、前記基材の少なくとも一つの主面に前記被膜を形成する工程；前記物品を使用するまでの間、前記透明スクリーン被膜を一時的に保護する、粘着層を有する保護フィルムを、前記基材に貼付する工程；貼付された保護フィルムを前記周縁部から部分的に剥がす工程；  保護フィルムが部分的に剥離された状態で、前記基材の周縁部を前記枠体に収納する工程；剥離された前記保護フィルムの部位を、前記透明スクリーン被膜が形成された基材に再貼付する工程；を含むこと。【選択図】図１
2018041058.tif 000002
【特許請求の範囲】
【請求項１】
投影された映像を表示する透明スクリーン被膜と、該被膜が形成された基材と、該基材の周縁部を収納する枠体とを含む物品の製造方法であって、
前記基材の少なくとも一つの主面に前記透明スクリーン被膜を形成する、基材への被膜の形成工程；
前記物品を使用するまでの間、前記透明スクリーン被膜を一時的に保護する、粘着層を有する保護フィルムを、前記粘着層が前記透明スクリーン被膜側となるように、前記基材中、前記枠体に収納されない部位と、前記周縁部とに渡って貼付する、保護フィルムの貼付工程；
貼付された保護フィルムを前記周縁部から部分的に剥がす、保護フィルムの部分剥離工程；
保護フィルムが部分的に剥離された状態で、前記基材の周縁部を前記枠体に収納する、
施工工程；
剥離された前記保護フィルムの部位を、前記透明スクリーン被膜が形成された基材に再貼付する、保護フィルムの再貼付工程；
を含み、前記粘着層の前記透明スクリーン被膜に対する粘着力が０．５〜４５Ｎ／ｍであることを特徴とする、投影された映像を表示する透明スクリーン被膜と、該被膜が形成された基材と、該基材の周縁部を収納する枠体とを含む物品の製造方法。
【請求項２】
前記粘着力が、５〜２０Ｎ／ｍであることを特徴とする、請求項１に記載の物品の製造方法。
【請求項３】
前記保護フィルムの厚みが、２０〜２００μｍであることを特徴とする、請求項１または２に記載の物品の製造方法。
【請求項４】
前記保護フィルムの厚みが、４０〜１１０μｍであることを特徴とする、請求項１または２に記載の物品の製造方法。
【請求項５】
保護フィルムの再貼付工程において、前記保護フィルムを前記枠体にも貼付することを特徴とする、請求項１乃至４のいずれかに記載の物品の製造方法。
【請求項６】
前記基材が、ガラス基板、プラスチック製の樹脂板、又はプラスチック製のフィルム基材、であることを特徴とする、請求項１乃至５のいずれかに記載の物品の製造方法。
【請求項７】
前記基材の形状が、矩形、円形、楕円形、又は三角形であることを特徴とする、請求項１乃至６のいずれかに記載の物品の製造方法。
【請求項８】
前記枠体が、窓枠として用いられるサッシュ、グレージングチャンネル、又はガラス壁面のガラス固定に用いられる枠体、であることを特徴とする、請求項１乃至７のいずれかに記載の物品の製造方法。
【請求項９】
前記枠体が、車両用のガラス基材の周縁部に設けられるエンキャップシュレーションであることを特徴とする、請求項１乃至８のいずれかに記載の物品の製造方法。
【発明の詳細な説明】
【技術分野】
【０００１】
本発明は、投影機から投射された映像光を、観察者に映像として視認可能に表示する透明スクリーン被膜が形成された板状物品の梱包方法、及び当該物品の枠体への施工方法に関する。
【背景技術】
【０００２】
街の商業ビルのショーウィンドウや、案内板等に、光透過性を保持したまま広告等の情報を投影表示する透明スクリーンが、建築物分野において近年注目を集めている。また、建築物の分野だけでなく、自動車のフロントガラスに位置情報等を投影するディスプレイとしての透明スクリーンの利用も近年盛んに研究されており、自動車分野でも注目を集めている。
【０００３】
中でも、透明な分散媒体中に光散乱体を分散させた、透明スクリーン被膜と、ガラス基材等の基材とを含む物品が、スクリーンの透明性や、映像の鮮鋭性の観点から注目されている。そして、透明スクリーン被膜の検討例としては、特許文献１、２、３のような、ダイヤモンドやシリカ等の微粒子が分散した樹脂被膜が知られている。
【先行技術文献】
【特許文献】
【０００４】
【特許文献１】特開２０１６−１７７２４５号公報
【特許文献２】再公表ＷＯ２００８−０１６０８８号公報
【特許文献３】特開２０１１−１１３０６８号公報
【発明の開示】
【発明が解決しようとする課題】
【０００５】
前記したような透明スクリーン被膜の状態は、投影された映像の質に影響する。例えば、該被膜の表面が汚染されたり、その表面に擦り傷がついたりした場合には、汚染部位や傷部位が可視光散乱を引き起こすため、投影された映像の鮮鋭性等が低下する。特に透明性の高い透明スクリーン被膜では、表面の汚染や擦り傷による影響が相対的に大きくなり、問題となる。そのため、透明スクリーン被膜（透明な分散媒体中に光散乱体を分散させた透明な被膜であり、投影機から投射された映像光を、観察者に映像として視認可能にできる被膜）が形成された、ガラス基材等の基材は、当該基材が、製造されてから消費者に使用されるまでの間は、該被膜の保護フィルムでの保護が必要となる。
【０００６】
建築物分野や、自動車分野では、該基材の周縁部は、枠体に収納される施工がなされることになる。この施工時には、前記保護フィルムは、剥がされている必要がある。しかしながら、この施工時は、前記被膜の表面が、汚染されたり、その表面に擦り傷がついたりするような機会が多くなる。特に、前記枠体と、前記物品とをシーリング材で固定するような施工では、この問題が発生する頻度は高くなる。
【０００７】
本発明は、これらを考慮し、透明スクリーン被膜と、該被膜が形成された基材と、該基材の周縁部を収納する枠体とを含む物品の効率的な製造方法を提供することを課題とする。
【課題を解決するための手段】
【０００８】
本発明は、上記課題を解決するためになされたもので、投影された映像を表示する透明スクリーン被膜と、該被膜が形成された基材と、該基材の周縁部を収納する枠体とを含む物品の製造方法であって、
前記基材の少なくとも一つの主面に前記透明スクリーン被膜を形成する、基材への被膜の形成工程；
前記物品を使用するまでの間、前記透明スクリーン被膜を一時的に保護する、粘着層を有する保護フィルムを、前記粘着層が前記透明スクリーン被膜側となるように、前記基材中、前記枠体に収納されない部位と、前記周縁部とに渡って貼付する、保護フィルムの貼付工程；
貼付された保護フィルムを前記周縁部から部分的に剥がす、保護フィルムの部分剥離工程；
保護フィルムが部分的に剥離された状態で、前記基材の周縁部を前記枠体に収納する、施工工程；
剥離された前記保護フィルムの部位を、前記透明スクリーン被膜が形成された基材に再貼付する、保護フィルムの再貼付工程；
を含み、前記粘着層の前記透明スクリーン被膜に対する粘着力が０．５〜４５Ｎ／ｍであることを特徴とする、ものである。
【０００９】
前記透明スクリーン被膜の表面が汚染されたり、その表面に擦り傷がついたりするような欠陥部位の発生は、透明スクリーン被膜が形成された基材を、搬送したり、移動させたり、触れたりするようなハンドリング操作のときに、生じやすい。前記被膜への欠陥部位の発生を抑制するため、前記被膜の全面には、前記物品を使用するまでに一時的に保護する、粘着層を有する保護フィルム（以下、単に「保護フィルム」という）が貼付される。前記被膜が形成された基材の周縁部は、枠体で収納される。このとき、被膜に貼付されている保護フィルムの周縁部の部位、すなわち、被膜の周縁部に貼付されている部位は、一時的に、前記被膜から剥離されている必要がある。そして、前記施工工程の後には、一時的に剥離されていた保護フィルム部位は、前記被膜に、前記被膜中、枠体に収納された部位を除き、再度貼付される。
【００１０】
前記粘着層の粘着力が、０．５Ｎ／ｍ未満の場合、前記保護フィルムが被膜から剥がれやすくなり、保護フィルムによる被膜の保護機能を保ちにくくなる。このことを考慮すると、前記粘着層の粘着力は、０．７５Ｎ／ｍ以上としてもよく、さらには、１Ｎ／ｍ以上としてもよく、５Ｎ／ｍ以上としてもよい。
【００１１】
他方、前記粘着層の粘着力が、４５Ｎ／ｍ超の場合、保護フィルムを前記被膜から剥離させた後に、被膜に糊残りによる汚染が生じやすくなる。このことを考慮すると、前記粘着層の粘着力は、４０Ｎ／ｍ以下としてもよく、さらには、３５Ｎ／ｍ以下としてもよく、２０Ｎ／ｍ以下としてもよい。
【００１２】
そして、前記保護フィルムの厚みは、２０〜２００μｍとすることが好ましい。前記保護フィルムの厚みが２０μｍ未満の場合、前記部分剥離工程、前記施工工程、及び保護フィルムの再貼付工程にて、保護フィルムに皺が発生して、保護フィルム同士が粘着層を介して接着するような現象や、保護フィルムが折れ曲がって平坦性を保てなくなる（これにより、再貼付工程の後、保護フィルムと前記被膜との間に隙間が生じるようになる）という現象等が生じやすくなる。そのため、前記部分剥離工程、前記施工工程、及び保護フィルムの再貼付工程の効率性が低下しやすくなる。これを考慮すると、前記保護フィルムの厚みは、３３μｍ以上、さらには、４０μｍ以上としてもよい。
【００１３】
他方、前記保護フィルムの厚みが２００μｍ超の場合、前記再貼付工程にて、保護フィルムの枠体への追随性が低下しやすく、再貼付工程の後、保護フィルムと前記被膜との間に隙間が生じることがある。これを考慮すると、前記保護フィルムの厚みは、１１０μｍ以下、さらには、１００μｍ以下としてもよい。
【発明の効果】
【００１４】
本発明によって、投影された映像を表示する透明スクリーン被膜と、該被膜が形成された基材と、該基材の周縁部を収納する枠体とを含む物品を製造する際に、前記物品を使用するまでに一時的に保護する保護フィルムを用いる方法において、物品の効率的な製造方法の提供がなされる。
【図面の簡単な説明】
【００１５】
【図１】本発明で得られる、透明スクリーン被膜と、該被膜が形成された基材と、該基材の周縁部を収納する枠体とを含む物品の好適例の要部断面を示す図である。
【図２】保護フィルムの貼付工程を経て得られた、物品の前駆状態（１）の要部断面を示す図である。
【図３】保護フィルムの部分剥離工程を経て得られた、物品の前駆状態（２）の要部断面を示す図である。
【図４】施工工程を経て得られた、物品の前駆状態（３）の要部断面を示す図である。
【図５】保護フィルムの再貼付工程を経て得られた、物品の前駆状態（４）の要部断面を示す図である。
【発明を実施するための形態】
【００１６】
本発明の、投影された映像を表示する透明スクリーン被膜と、該被膜が形成された基材、該基材の周縁部を収納する枠体とを含む物品の製造方法の具体的態様例を、図面を用いて説明する。図１は、本発明で得られる、透明スクリーン被膜と、該被膜が形成された基材と、該基材の周縁部を収納する枠体とを含む物品の好適例の要部断面を示す図である。基材１の主面に、投影された映像を表示する透明スクリーン被膜２が形成され、被膜２が形成された基材１の周縁部は、該基材の周縁部を収納する枠体３で覆われている。被膜２が形成された基材１において、枠体３に収納されない部位を、以降露出部６と表記する。被膜２が形成された基材１と、枠体３との隙間は、シーリング材４が充填されていることが好ましい。
【００１７】
前記基材１の例としては、耐熱性、耐候性などの耐久性などの性質を有するものであれば、特に限定されることなく、各種の基材を使用することができる。透明基材としては、典型的には、ガラス基板であるが、ガラス材料としては、強化ガラスや、フィルム付着ガラス、合わせガラスなどが挙げられ、材質からは、ソーダ石灰ガラスやアルミノシリケイトガラス、硼珪酸ガラス、無アルカリガラスなど、各種のガラス材料を板状にして使用することができる。その他の透明基材としては、プラスチック製の樹脂板やフィルム基材、例えば、ポリカーボネート樹脂や、ポリエチレンテレフタレート樹脂、ポリメチルメタアクリレート樹脂、ポリエチレン樹脂、ポリプロピレン樹脂、ポリスチレン樹脂、ポリエステル樹脂、ポリビニルアルコール樹脂、ポリ塩化ビニル樹脂、ポリ塩化ビニリデン樹脂、トリアセチルセルロース樹脂、ポリアミド樹脂、その他のプラスチック製の透明基材を使用することできる。耐熱性や、耐候性などの耐久性の点からは、プラスチック製の透明基材よりも、ガラス等の金属酸化物の透明基材が好ましい。
【００１８】
ガラス板等の基材は、透明スクリーン被膜との密着性を確保するために、酸化セリウム等で予め充分に研磨し、表面の汚れ等を丁寧に除去しておくことが好ましい。
【００１９】
基材は、通常、矩形の形態で使用されるが、その他の形態、例えば、円形や、楕円形、三角形など各種の形状であってもよい。
【００２０】
大きさは、用途に応じて、適宜決められるものである。また、厚みは、用途に応じて、例えば、使用される態様において必要とされる強度などに通常設定される。透明基材としては、表面が平坦な基材だけでなく、表面に凹凸がある基材やパターンを形成した基材や、曲率を持った形状の基材でも良い。表面に凹凸がある基材やパターンを形成した基材では、光散乱性に加えて表面の凹凸やパターンによる光学反射の効果も得られ、表面が平坦な基材とは異なる外観を得ることが出来る。例えば見る角度によって色が変わる、ホログラムのような外観を得られ、意匠性を高めることができる。
【００２１】
前記透明スクリーン被膜２は、透明な分散媒体中に光散乱体を分散させた透明な被膜であり、投影機から投射された映像光を、観察者に映像として視認可能にできる被膜である。前記透明な分散媒体の例としては、有機高分子としては、ポリエステル樹脂、ポリカーボネート樹脂、ポリアクリル樹脂、ポリスチレン樹脂、ポリアリレート樹脂、ポリオレフィン樹脂、ポリ塩化ビニル樹脂、ポリ塩化ビニリデン樹脂、ポリスルホン樹脂、ポリエーテルスルホン樹脂、ジアセチルセルロース樹脂、トリアセチルセルロース樹脂、エチレンビニルアルコール共重合体、ポリビニルアルコール樹脂、ポリビニルブチラール樹脂等があげられる。また、無機酸化物高分子としては、ケイ素や、チタン、ジルコニウム、鉄、亜鉛、錫、ハフニウム、タングステンなどの原子を中心として、酸素原子を介して、網目状に高分子化した無機酸化物高分子であり、例えば、シリカ等のケイ素酸化物や、アルミナ、チタニア、ジルコニア、酸化鉄、酸化亜鉛、酸化錫、酸化ハフニウム、酸化タングステンなどの原料又は出発材料を挙げることができ、またこれらを混合して用いることもできる。
【００２２】
前記光散乱体の例としては、中空シリカビーズ、中空樹脂ビーズなどの低屈折率粒子や、酸化チタン、酸化ジルコニウム、酸化鉄、酸化すず、チタン酸バリウム、ダイヤモンドなどの高屈折率粒子等があげられる。このなかでは、酸化チタン粒子、酸化ジルコニウム粒子やダイヤモンド粒子が、屈折率が高く光散乱性が強いため、透明スクリーン被膜の光散乱体として使用する上で、透明性と映像の鮮鋭性を両立できる点で好ましい。
【００２３】
前記枠体３の例としては、窓枠として用いられるサッシュ、グレージングチャンネル、ガラス壁面のガラス固定に用いられる枠体、車両用途であっては、ガラス基材の周縁部に設けられるエンキャップシュレーション等が挙げられる。また、前記シーリング材４としては、シリコーン系シーリング材、変性シリコーン系シーリング材、ウレタン系シーリング材、アクリル系シーリング材等の市中で流通しているシーリング材を使用することができる。
【００２４】
基材１に対して、透明スクリーン被膜２を形成するための塗布液を、例えば、スピンコート法、バーコート法、リバースロールコート法、その他のロールコート法、カーテンコート法、スプレーコート法、ディップコート法、ノズルコート法、ディスペンサーコート法、スクリーン印刷法、インクジェット印刷法等の公知の方法で、塗布することで、透明スクリーン被膜２を形成することができる。前記塗布液は、前記透明な媒体の原料と、前記光散乱体とを混合して調製することができる。
【００２５】
前記塗布液は、好ましくは、水、メタノール、エタノール、１−プロパノール、２−プロパノール、ブタノール、エチレングリコール、プロピレングリコール、ブチレングリコール、ペンチレングリコール、ヘキシレングリコール、１−メトキシ−２−プロパノール、１−エトキシ−２−プロパノール、２−ピロリドン、Ｎ−メチル−２−ピロリドン、Ｎ−エチル−２−ピロリドン、エチルラクテート、ブチルラクトン、プロピレングリコール１−モノメチルエーテル２−アセタート、２−プロパノン、２−ブタノン、４−メチル−２−ペンタノン、２−ヘプタノン、２，４−ペンタンジオン、アセトニトリル、酢酸エチル、酢酸イソプロピル、酢酸ノルマルプロピル、酢酸イソブチル、酢酸ノルマルブチル、ホルムアミド、Ｎ，Ｎ−ジメチルホルムアミド、アセトアミド、Ｎ，Ｎ−ジメチルアセトアミド、ジメチルスルホキシド、モルフォリン、テトラヒドロフラン、トルエン、キシレンなどの溶媒を含んでもよい。前記透明な媒体が、樹脂の場合、透明な媒体の原料は、樹脂を、１−メトキシ−２−プロパノール、４−メチル−２−ペンタノン、酢酸ノルマルブチル、トルエン、キシレンなどの溶剤に溶かしたものを使用することができる。前記透明な媒体が、ケイ素酸化物の場合、アルコキシシランなどの酸化ケイ素の前駆体化合物を、水、メタノール、エタノール、２−プロパノールなどの溶媒中で、加水分解、及び縮合して形成したゾルを使用することができる。
【００２６】
前記塗布液中には、本発明の目的を損なわない限りにおいて、公知の界面活性剤や、酸化防止剤、紫外線吸収剤、光安定剤、赤外線吸収剤、難燃剤、分散剤、加水分解防止剤、防黴剤等の成分が含有されていてもよい。
【００２７】
前記塗布液を基材１に塗布した後、熱あるいは活性エネルギー線にて硬化させ、前記基材１表面に被膜２を形成することができる。硬化させるための加熱温度は、例えば、４０〜３００℃、好ましくは、５０〜２５０℃であり、加熱温度は、例えば、１〜２４０分間、好ましくは、５〜１２０分間であることが好適である。加熱は、常圧下だけではなく、加圧下や、減圧下、不活性雰囲気下で行っても良い。
【００２８】
被膜２は、基材１の主面の全面に形成されたものとしてもよいし、基材１の主面の周縁部、例えば、端面から、１〜１００ｍｍの幅で、被膜の非形成部としてもよい。また、被膜の非形成部は、基材が枠体に収納される幅と同一、又は枠体に収納される幅よりも広くしても良く、例えば、枠体に収納される幅よりも、１〜１００ｍｍ幅分広く形成されてもよい。前記被膜の非形成部は、基材の全周、又は一部に形成されてもよい。
【００２９】
また、被膜２の膜厚は、１〜１００μｍとすることが好ましい。前記透明スクリーン被膜の膜厚を、この範囲とすることで、投影された映像を該被膜に表示しやすくなる。これを考慮すると、前記透明スクリーン被膜の膜厚は、２〜５０μｍ、さらには、２〜３０μｍとしてもよい。
【００３０】
被膜２が形成された基材１の被膜側の全面には、図２で示すように、保護フィルム５が貼付される。この例では、基材１の片側の主面全面に被膜２が形成されているので、この操作で、露出部６（図１の点線矢印で記した領域）と、被膜２が形成された基材１の周縁部とに渡って、保護フィルム５が貼付されることになる。保護フィルム５は、樹脂製の基体部と、粘着層とで構成され、粘着層が被膜２側となるように、被膜２に貼付される。前記基体部の例としては、ポリエチレン、ポリ塩化ビニル、ポリオレフィン等があげられる。また、前記粘着層の例としては、エチレン酢酸ビニル、ポリオレフィン、ポリアミド、合成ゴム、アクリル、ポリウレタン等があげられる。尚、保護フィルム５は、市中から入手可能なものを使用してよく、例えば、トレテック７Ｈ５２、トレテック７５７１、トレテックＲ１１２Ｋ（東レフィルム加工製）、ＳＰＶ−２２４Ｒ、ＳＰＶ−Ｃ−１００、Ｅ−ＭＡＳＫ  ＲＢ−２００Ｓ（日東電工製）、ＥＣ−７５５、ＥＣ−７５０７、ＥＣ−７５２０（スミロン製）等を使用してよい。
【００３１】
前記施工工程に先立って、図３で示すように、保護フィルム５は周縁部から部分的に剥離される。例えば、基材の端面から７ｍｍ〜１５ｍｍ、好ましくは８ｍｍ〜１２ｍｍの幅で、部分剥離される。そして、施工工程では、図４で示すように、被膜２が形成された基材１の周縁部を、枠体３内に収納する。枠体３と、被膜２が形成された基材１との隙間を、図４で示したようにシーリング材を充填してもよい。
【００３２】
施工工程の後、部分剥離された保護フィルムを、被膜２が形成された基材に再貼付する、保護フィルムの再貼付工程がなされる。この際、保護フィルム５において、被膜２の枠体に収納される部位に貼付されていた部位に関しては、枠体３に貼付される。
【実施例】
【００３３】
１．保護フィルムの透明スクリーン被膜２に対する粘着力の評価
基材の材質の指定以外はＪＩＳ  Ｚ０２３７：２００９を参考にして評価を行った。後述する被膜２が形成されたガラス基材の被膜面を清浄にし、保護フィルム（２５ｘ２５０ｍｍ）を圧着して試験片を作製した。得られた試験片をジグを用いて精密万能試験機（ＡＧ−Ｘ、島津製作所製）に固定し、１８０度引き剥がし粘着力を室温にて測定した。引張速度は３００ｍｍ／ｍとした。
【００３４】
２．被膜２が形成された基材１の作製
（基材の準備）
３００ｍｍ角で厚さ５．０ｍｍのフロートガラス板の表面を酸化セリウムで研磨した後、イオン交換水で洗浄後、乾燥させてガラス基材を準備した。
【００３５】
（透明スクリーン被膜形成用塗布液の調製）
以下の２通りの方法で、透明スクリーン被膜形成用塗布液を調製した。
【００３６】
（実施例１〜１０における透明スクリーン被膜形成用塗布液の調製）
ガラス容器に、平均粒子径２００ｎｍの酸化ジルコニウム粒子(０．２０ｇ)、水(９．８０ｇ)を添加し、超音波洗浄槽にて２５℃で１０分間超音波分散し、１晩攪拌して、酸化ジルコニウム粒子の分散液Ａ（酸化ジルコニウム濃度：２質量％）を準備した。
【００３７】
次に、ガラス容器に、エタノール(６８．７７ｇ)、イオン交換水(１３．３３ｇ)、テトラエトキシシラン(ＴＥＯＳ、８．５１ｇ)、γ-グリシドキシプロピルトリメトキシシラン(ＧＰＴＭＳ、３．６２ｇ)、１規定硝酸(０．７７ｇ)を添加し、更に、上記酸化ジルコニウム粒子分散液Ａ(５．００ｇ)を添加して、室温(２０℃)で２時間攪拌して、透明スクリーン被膜形成用塗布液Ａ（全固形分濃度５．０質量％、全固形分中の酸化ジルコニウム粒子濃度２．０質量％）を得た。
【００３８】
なお、ここで、全固形分は、（１）酸化ジルコニウム粒子＋（２）ＴＥＯＳのうちSiO2
換算分＋（３）GPTMSのうちＲ−SiO3/2換算分（Ｒは、３−グリシジルオキシプロピル基）として計算した。
【００３９】
（実施例１１における透明スクリーン被膜形成用塗布液の調製）
ダイヤモンド粒子(ビジョン開発製、平均粒子径２５０ｎｍ、粒径分布１５０〜５５０ｎｍ)５ｇとメタノール９５ｇを、超音波ホモジナイザーを用いて２０℃で１時間分散し、５質量％のダイヤモンド粒子分散液（ａ）を用意した。さらにポリビニルピロリドン（ＰＶＰ、キシダ化学製、重量平均分子量３６万）をメタノールに溶解し、２０質量％のＰＶＰ溶液（ｂ）を用意した。
【００４０】
次に、ダイヤモンド粒子分散液（ａ）２０ｇ、ＰＶＰ溶液（ｂ）２２．５ｇ、メタノール７．５ｇを、超音波ホモジナイザーを用いて２０℃で２０分間分散し、ＰＶＰによってダイヤモンド粒子の表面を修飾した被修飾粒子の分散液（ｃ）を得た。さらに、前記（ｃ）３５．０ｇに、メタノール３１．６ｇ、オルトケイ酸テトラエチル１６．４ｇ、γ-グリシドキシプロピルトリメトキシシラン６．５ｇ、イオン交換水９．４ｇ、１規定硝酸１．１ｇを添加して、室温（２０℃）で２時間攪拌して、透明スクリーン被膜形成用塗布液Ｂ（全固形分濃度１２．５質量％、全固形分中のダイヤモンド粒子濃度５．４質量％）を得た。
【００４１】
なお、ここで、全固形分は、（１）ダイヤモンド粒子＋（２）ＴＥＯＳのうちSiO2
換算分＋（３）GPTMSのうちＲ−SiO3/2換算分（Ｒは、３−グリシジルオキシプロピル基）として計算した。
【００４２】
（透明スクリーン被膜が形成された基材の作製）
前記基材に、前記塗布液ＡまたはＢをスピンコート法にて５００ｒｐｍの回転速度で成膜した後、２６０℃の電気炉内で１０分間焼成し、透明スクリーン被膜２を有する物品を作製した。得られた物品は透明であり、市販のプロジェクタを用いて投射したところ、被膜２上で映像が視認できることを確認した。
【００４３】
３．被膜２が形成された基材１の被膜２への保護フィルムの貼付
各実施例、各比較例では、表１に示した保護フィルムを、被膜２に貼付、剥離して、「被膜２への保護フィルム５の保持性」、「保護フィルム５の部分剥離工程時の作業性」、「保護フィルム５の再貼付工程でのフィルムの被膜２への粘着性」、「被膜２から保護フィルム５を全て剥離させた後の被膜２の状態（目視観察結果）」が評価された。各保護フィルムは、その保護層がポリエチレン、またはポリ塩化ビニルで形成されており、粘着層はアクリル系粘着剤、または自己粘着タイプのものが使用された。また、各実施例、比較例に対して３０個の試料を準備し、前記各種評価を行った。実施例１〜１０、比較例１、２では塗布液Ａを、実施例１１では塗布液Ｂを用いて作製した試料を用いた。
【００４４】
「被膜２への保護フィルム５の保持性」については、３０個の試料に対して全て保護フィルム５を被膜２に保持できたものを「可」、３０個の試料に対して全て保護フィルム５を被膜２に保持でき、且つ保護フィルム５の被膜２への密着性が良好であったものを「良」、保護フィルム５を被膜２に１つでも保持できなかったものを「不可」と評価した。
【００４５】
「保護フィルム５の部分剥離工程時の作業性」については、保護フィルム５を被膜２から剥離できたが、粘着層同士がひっついて保護フィルム同士の接着が１つでも生じたものを「可１」、３０個の試料全てに対して、保護フィルム５を被膜２から剥離できたものの、保護フィルムの剥離させるために、作業者が力を入れる必要があったものを「可２」、３０個の試料全てに対して、保護フィルム５を被膜２から容易に剥離できたものを「良」、保護フィルム５を被膜２から剥離させることが難しく、作業性が悪かったものを「不可」と評価した。
【００４６】
「保護フィルム５の再貼付工程でのフィルムの被膜２への粘着性」については、「保護フィルム５の部分剥離工程時の作業性」の評価にて一度剥がされた保護フィルムを、被膜２に貼付し、３０個の試料で、全て保護フィルム５を被膜２に保持できたものを「可」、３０個の試料で、全て保護フィルム５を被膜２に保持でき、且つ保護フィルム５の被膜２への密着性が良好であったものを「良」、再貼付時に保護フィルム５に皺が生じやすかったものを「不可」と評価した。
【００４７】
「被膜２から保護フィルム５を全て剥離させた後の被膜２の状態（目視観察結果）」については、「保護フィルム５の再貼付工程でのフィルムの被膜２への粘着性」の評価を経たものに対し、保護フィルム５を剥がす作業を行い、保護フィルム５が剥がされた後の物品を目視で観察して評価を行った。異常がなかったものを「可」、被膜の擦傷、被膜上の糊残りなどの何からの異常が見られたものを「不可」と評価した。
【００４８】
実施例で評価されたものは、以上の評価項目の全てで、「可」又は「良」であり、優れた例であったことが確認できた。尚、前の工程で、「不可」の評価をなったものについては、次工程での評価を省略した。
【００４９】
４．保護フィルム５が貼付された、被膜２が形成された基材１の枠体への施工
実施例１〜１１の保護フィルム５が貼付された、被膜２が形成された基材１については、５ｍｍ厚ガラス板用の住宅用アルミサッシュへの施工を行った。この施工は、前記基材１の１辺に対して行った。
【００５０】
貼付された保護フィルム５を基材１の端面から８ｍｍ程度の幅をもって部分剥離し、保護フィルム５が部分剥離した基材１の部位を前記アルミサッシュに差込んだ。次いで、基材１とアルミサッシュとの隙間に、シリコーンシラントを充填し、該シーラントが乾燥した後、保護フィルム５の部分剥離していた部位を再度、被膜２、及び前記アルミサッシュに貼付した。この作業の１週間後、保護フィルム５を完全に剥離し、被膜２を目視で観察した。表２に示す結果のとおり、実施例１〜１１では、被膜２に擦傷、糊残りなどの異常は、観察されなかった。
【００５１】
【表１】
2018041058.tif 000003
【００５２】
【表２】
2018041058.tif 000004
【符号の説明】
【００５３】
１    基材
２    透明スクリーン被膜
３    枠体
４    シーリング材
５    保護フィルム
６    露出部
【図１】
2018041058.tif 000005
【図２】
2018041058.tif 000006
【図３】
2018041058.tif 000007
【図４】
2018041058.tif 000008
【図５】
2018041058.tif 000009